(57)【要約】  基板上への荷電粒子の動電学的な析出を促進するため基板に適用するためのマスクであって、そのマスクが導電層、誘電層およびマスク開口部からなるもの。荷電粒子のパターンを基板に適用する方法であって、上記を基板に適用してマスクされた基板を生じること；荷電粒子を含む溶液中にマスクされた基板を浸漬すること、ならびにマスクの導電層と対向電極との間に電圧を印加し、それによりマスク開口部を通じてマスク開口部中に露出した基板の領域上に粒子を動電学的に析出させることからなる。ならびにこの方法により作られる製品が提供される。【選択図】図４
2008546182.tif 000002
【特許請求の範囲】
【請求項１】
以下からなる、荷電粒子のパターンを基板に塗工する方法：
導電層、誘電層およびマスク開口部を有するマスクを基板に適用し、マスク開口部が形作るマスクされていない表面を有するマスクされた基板を生じること；
荷電粒子を含む溶液中にマスクされた基板を浸漬すること、ならびに、
マスクの導電層と対向電極との間に電位を生じさせ、それによりマスク開口部中の導電層上の露出した表面に荷電粒子を動電学的に引き付け、マスク開口部中に荷電粒子を析出させること。
【請求項２】
以下からなる、荷電粒子のパターンを非導電性の基板に塗工する方法：
導電層、誘電層およびマスク開口部を有するマスクを非導電性の基板に適用し、マスク開口部が形作るマスクされていない表面を有するマスクされた非導電性の基板を生じること；
荷電粒子を含む溶液中にマスクされた非導電性の基板を浸漬すること、ならびに、
マスクの導電層と対向電極との間に電位を生じさせ、それによりマスク開口部中の導電層上の露出した表面に荷電粒子を動電学的に引き付け、マスク開口部中に荷電粒子を析出させること。
【請求項３】
荷電粒子がその中に析出されるマスク開口部が、基板の非導電性の表面であるマスクされていない表面を形作るマスク開口部を含む、請求項１の方法。
【請求項４】
荷電粒子が約２乃至約１００μｍの平均寸法を有する粉末粒子である、請求項１または請求項２の方法。
【請求項５】
荷電粒子が約５０乃至約５００μｍの平均寸法を有する、請求項１または請求項２の方法。
【請求項６】
荷電粒子が約３００μｍ乃至約１ｍｍの平均寸法を有する、請求項１または請求項２の方法。
【請求項７】
荷電粒子がＳｎを主材料とする粒子である、請求項１または請求項２の方法。
【請求項８】
荷電粒子が、Ｓｎ、Ｓｎ／Ｐｂ、Ｓｎ／Ａｇ／Ｃｕ、Ｓｎ／Ａｇ、Ｃｕ、Ｓｎ／Ａｇ／Ｂｉ、Ｓｎ／ＢｉおよびＳｎ／Ｐｂ／Ｂｉの金属および合金から選択される材料を原料とする、請求項１または請求項２の方法。
【請求項９】
請求項１乃至８のいずれかに従った方法により析出される金属粒子から形成される凝固した金属機構を含む製品。
【請求項１０】
基板上への荷電粒子の動電学的な析出を促進するため基板に適用するためのマスクであって、そのマスクが導電層、導電層に付着した誘電層、および基板上への荷電粒子の析出のためのパターンを形作るマスク開口部からなるもの。
【請求項１１】
誘電層がエポキシ樹脂積層板からなる、請求項１０のマスク。
【請求項１２】
導電層が、ステンレス鋼、ニッケル、アルミニウム、モリブデンおよびクロムから選択される材料からなる、請求項１０のマスク。
【請求項１３】
導電層がステンレス鋼からなる、請求項１０のマスク。
【請求項１４】
誘電層がエポキシ樹脂積層板からなり導電層がステンレス鋼からなる、請求項１０のマスク。
【請求項１５】
誘電層がエポキシ樹脂積層板からなり導電層がニッケルからなる、請求項１０のマスク。
【請求項１６】
誘電層がエポキシ樹脂積層板からなり導電層がアルミニウムからなる、請求項１０のマスク。
【請求項１７】
誘電層がエポキシ樹脂積層板からなり導電層がモリブデンからなる、請求項１０のマスク。
【請求項１８】
誘電層がエポキシ樹脂積層板からなり導電層がクロムからなる、請求項１０のマスク。
【請求項１９】
以下からなる、荷電粒子のパターンを基板に塗工する方法：
請求項１０乃至１８のいずれかのマスクを基板に適用し、マスクされた基板を生じること；
荷電粒子を含む溶液中にマスクされた基板を浸漬すること、ならびに
マスクの導電層と対向電極との間に電位を生じさせ、それによりマスク開口部を通じて前記マスク開口部中に露出した基板の領域上に粒子を動電学的に析出させること。
【発明の詳細な説明】
【技術分野】
【０００１】
発明の分野
本発明は、基板上への粉末、粒子、球体またはその他の材料の析出によりパターン化された製品を生産するためのマスクおよび方法に関する。この技術の用途は、表示装置技術（ガラス、プラスチック、パターニング用リン（III）などの表面上の導電性および絶縁性の配線）、印刷された電子部品（はんだ付け可能な表面／はんだ付性保護層、導体、誘電体、受動素子など）、医療用（パターニング分析化学薬品、薬品投与手段など）、パラレル・アセンブリー（並列組み立て）工程（ＲＦＩＤ金型、電子部品など）およびその他を含むがそれらに限定されない。
【０００２】
発明の背景
多様な用途において、所定のパターンにより基板に粒子を塗工することが望ましい。そのような用途の一つが、シリコン・ウエハ、プリント回路基板、フリップチップおよびＢＧＡサブマウント上におけるはんだ合金のパターンの形成である。国際特許出願公報第ＷＯ２００５／０３３３５２号（ＰＣＴ／ＵＳ２００４／０２２１４３）（米国公開公報番号第２００５／０１０６３２９号）は、電子的な部品および素子上にはんだ付け可能な表面および構造を形成する効果的な方法として、スズまたはスズ合金の粉末などの金属粒子の動電学的な析出の方法を開示している。
【０００３】
動電学的な析出方法においては、マスクされた表面およびマスクされていない表面を有する被覆される基板を動電学的なトナーとともに溶液中に浸漬する。スズ粉末の動電学的な析出のための典型的な溶液（トナー）は、溶媒（例えば、アイソパー）、電荷ディレクター（例えば、バリウム・ペトロネート）および金属粒子からなる。動電学的な析出の作用を確実にするため、第２の（対向）電極も溶液中に浸漬し、電圧を２個の電極間に加える。加えられた電界の影響下で、荷電した粉末粒子は、被覆された基板のマスクされていない表面上で析出される。作用が生じるための１つの要件は、被覆される表面が導電性を有し、また電圧電源に電気的に接続されていることである。この要件は、動電学的な析出の用途を少なくとも１個の完全な導電層を有する基板に限定する。
【０００４】
発明の要約
従って簡潔には、１つの態様において本発明は、導電層、誘電層およびマスク開口部を有するマスクを基板に塗工して、マスク開口部が形作るマスクされていない表面を有するマスクされた基板を生じること；荷電粒子を含む溶液中にマスクされた基板を浸漬するこトナーらびに、マスクの導電層と対向電極との間に電位を生じさせ、それによりマスク開口部中の導電層上の露出した表面に荷電粒子を動電学的に引き付け、マスク開口部中に荷電粒子を析出させることからなる、荷電粒子のパターンを基板に塗工する方法を指向する。
【０００５】
別の態様において、本発明は、基板が非電導性である前記の方法を指向する。
【０００６】
本発明は、導電層、誘電層およびマスク開口部を有するマスクを基板に適用して、マスク開口部が形作るマスクされていない表面を有するマスクされた基板を生じること；荷電粒子を含む溶液中にマスクされた基板を浸漬すること、ならびに、マスクの導電層と対向電極との間に電位を生じさせ、それによりマスク開口部中の導電層上の露出した表面に荷電粒子を動電学的に引き付け、マスク開口部中に荷電粒子を析出させることからなる、荷電粒子のパターンを基板に塗工する方法により形成される機構を含む製品も指向する。
【０００７】
本発明はこの製品も指向し、ここで機構は、この方法により析出される金属粒子から形成される金属機構である。
【０００８】
本発明は、基板上への荷電粒子の動電学的な析出を促進するため基板に塗工するためのマスクであって、そのマスクが導電層、導電層に付着した誘電層、および基板上への荷電粒子の析出のためのパターンを形作るマスク開口部からなるものも指向する。
【０００９】
本発明のその他の目的および特徴は、以下において、部分的に明らかであり、かつ部分的に指摘される。
【００１０】
図の簡単な説明
図１は、本発明のマスクの概略上面図である。
図２は、線２‐２に沿って切った側断面図である。
図３は、基板に塗工された本発明のマスクの概略上面図である。
図４は、線３‐３に沿って切った側断面図である。
図５は、本発明のマスクの使用の略図である。
図６および図７は、基板に塗工された本発明のマスクの写真である。
図８および図９は、マスク中の孔に析出したはんだ金属粒子を有する図６および図７のマスクおよび基板の写真である。
図１０は、本発明のマスクの写真である。
図１１は、ＰＷＢ基板に塗工された本発明のマスクの写真である。
図１２は、図１１のマスクの開口部中へのはんだ粉末析出物の写真である。
【００１１】
好ましい実施態様の詳細な説明
本発明の製品は、非電導性の基板上、ならびに非電導性の表面および点在する導電性の表面（例えば、２０％未満の導電性の表面）を有する基板上での動電学的な析出およびパターニングを伴う方法に使用するためのマスクである。米国公開公報第２００５／０１０６３２９の動電学的な方法と著しく対照的に、これらの基板は、全部または少なくとも大部分が非電導性の表面を有するガラス、ポリマー、セラミック、半導体および積層板を含む。
【００１２】
このマスクおよび方法は、基板上また特に非電導性の基板上でパターンにより粒子を析出することが望ましい多種多様な製造作業において、粒子の析出に適用できる。これらの用途は、表示装置技術（ガラス、プラスチック、パターニング用リン（ＩＩＩ）などの表面上の導電性および絶縁性の配線）、印刷された電子部品（はんだ付け可能な表面／はんだ付け可能な保護層、導体、誘電体、受動素子など）、医療用（パターニング分析化学薬品、薬品投与手段など）、パラレル・アセンブリー工程（ＲＦＩＤ金型、電子部品など）およびその他を含むがそれらに限定されない。
【００１３】
本発明の１つの態様においては、米国特許出願番号第１０／８８８，２８６号（公開公報番号第２００５／０１０６３２号）における動電学的な析出と同様の方法により析出を行い、その開示の全体が参照により明示的に本書に組み込まれる。しかしながら本発明は、本発明が、基板と対向電極との間ではなく、マスク層と対向電極の間に電位を生じさせるという点で、先行する方法からの発展である。従って本発明は、本発明が基板自体上ではなくマスク上にある粒子のための引力という点を伴うということで、一層の発展である。また、そのマスクは、基板表面と結合した埋没電極および対向電極を伴うその他の析出方法に適用できる。
【００１４】
本発明の前記の方法は、広い範囲の寸法の金属粒子を析出するのに適している。１つの取組みにおいて、粒子は、典型的には約２乃至約１００μｍの平均粒径を有する粉末である。別の取組みにおいて、粒子は、約５０乃至約５００μｍの平均粒径を有するような中規模の粒子である。別の取組みにおいて、粒子は、約１００μｍ乃至約１ｍｍまたは約３００μｍ乃至約１ｍｍといった少なくとも約１００μｍの平均直径を有するような比較的大きな球体である。球体の利点は、粉末の概ね５０％の密度に対して、球体が１００％の密度であることである。また球体は、大量の粉末が行い得るよりも微細なピッチで析出することができ、それは、等容積の粉末よりも良好に球体が画定されることができるからであり、また、より小さい球体を使用して、より大容量の粉末と同量のはんだをリフロー後に生じさせることができるからである。球体ではまた、マスク孔が析出高さよりもずっと浅い場合、上述の単一のマスク技術を容易にする。
【００１５】
析出のための粒子の調製は、粒子への電荷の付与を必要とし、これが粒子を動電学的に動きやすくする。この基準が満たされれば、調整方法は、本発明に不可欠でない。粒子は、当技術分野で説明されているように、また以下の例証的、非限定的かつ非網羅的な代替方法に従って、調製することができる。例えば、Ｓｎ合金はんだ粉末被覆のため、ウィスコンシン州（米国）スタデヴァントのジョンソン・ポリマーＬＬＣ（Ｊｏｈｎｓｏｎ  Ｐｏｌｙｍｅｒ，ＬＬＣ）から入手することができるジョンクリル（Ｊｏｎｃｒｙｌ）６８２レジンを２０％の濃度までメタノール中で溶解し、次に、ドイツ国ポツダムのウエルコ（Ｗｅｌｃｏ）有限責任会社から入手するタイプ６のＳｎ６３Ｐｂ３７はんだに対し吹付被覆することができる。吹付けは、ウィスコンシン州（米国）ヴェローナのコーティング・プレイス・インク（Ｃｏａｔｉｎｇ  Ｐｌａｃｅ，Ｉｎｃ．）が行うワルスター法（Ｗｕｒｓｔｅｒ  Ｐｒｏｃｅｓｓ）により達成される。次に、例として、トナーの調製のため、被覆された粉末（１２０ｇ）を１．４リットルのビーカー中の１リットルのアイソパーＧに添加し、ニュージャージー州（米国）ヒルサイドのヴィクトリー・エンジニアリング（Ｖｉｃｔｏｒｙ  Ｅｎｇｉｎｅｅｒｉｎｇ）から入手可能である「ザ・アジテイター（ＴｈｅＡｇｉｔａｔｏｒ）」などの適切なミキサーにより攪拌する。磁性攪拌子は、粉末から被覆をはがすため、使用しない。電荷ディレクター（２１滴、−１滴あたり０．０１６ｍｌ）を混合物に添加し、攪拌を少なくとも４時間継続する。トナーは、室温で２日間寝かせておく。トナーは、安定した反応を維持するため、高湿度環境（＞６０％ＲＨ）から保護する。
【００１６】
前述の電荷ディレクターの調製のため、例えば、コネティカット州（米国）、ミドルベリーのクロンプトン・コーポレーション（Ｃｒｏｍｐｔｏｎ  Ｃｏｒｐｏｒａｔｉｏｎ）から入手することができるバリウム・ペトロネート（ｂａｒｉｕｍ  ｐｅｔｒｏｎａｔｅ）（１０ｇ）を、２００ｍｌビーカー中で、テキサス州（米国）ヒューストンのエクソンモービル・ケミカル・カンパニーから入手することができるアイソパーＧ（９０ｇ）に添加する。ビーカーを熱せられた攪拌プレート上に置き、８０‐９０℃の温度に達するまで加熱／攪拌する。高度に精製された水（１０ｇ）、すなわち極めて純粋な蒸留水を１回に１滴（約１６マイクロリットル）添加する一方、溶液を継続的に攪拌および加熱する。全ての水を添加した後、溶液をさらに１時間攪拌および加熱する。次に熱を除去し、溶液が冷えるまで攪拌を継続する。黄褐色の沈澱物の形成が認められる。混合物は、室温で１日寝かし、次に濾過し沈殿物を除去する。
【００１７】
他の実施形態における粒子を調製するため、イオン性表面活性剤材料、非イオン性ポリマーなどの非イオン性材料、有機酸および／または塩基ならびにそれらの混合物から選択する材料で粒子を被覆する。被覆が物理的にどのように行われるかにより、被覆媒体は、溶媒を含んでもよい。すなわち、溶液中の浸漬、溶液による吹付けまたは流動層中の溶液への暴露により被覆を達成する場合、溶媒を必要とする。一方、プラズマ被覆法または同様の方法により被覆を達成する場合、溶媒は要求されない。本発明に従って粒子を被覆するのに適している表面活性剤材料の中には、米国特許公報第２００５／０１００７３５号で開示されたものがある。
【００１８】
前記の被覆材料は、被覆された粒子が電荷ディレクターによる処理に影響を受けるようにし、その結果、粒子を電荷ディレクターにより処理し、粒子を動電学的に動きやすくすることができる。この被覆は、例えば、強い水酸基性の表面または強い酸性の表面として特徴付けられる表面を提供し、これにより、次に塗工される電荷ディレクターが反応することができる。被覆材料を選択するにあたり、粒子がはんだとして使用される金属粒子である場合、はんだとして使用されるときの最終的な粉末中でフラックス機能を提供するものを選択することが好ましい。
【００１９】
この変形における粒子は、粒子本体；電荷ディレクター材料の粒子本体への付着を促進する粒子本体上の上述の被覆媒体であって、ここで被覆媒体がアニオン種、非イオン種、カチオン種、酸、塩基およびそれらの混合物からなる群から選択されるもの；ならびに、被覆材料上の上述の電荷ディレクター材料であって、ここで電荷ディレクター材料が正または負の電荷を有し、それにより粒子本体を動電学的に動きやすくするものから構成される。
【００２０】
上記のとおり本発明の方法において粒子を使用するため、電荷ディレクターとしても知られる電解質または高分子電解質を含む溶液に粒子を注入する。適切な電解質および高分子電解質の実施例は、前述の公報で開示されたものを含むがそれらに限定されない。このことは、それにより、析出方法において使用するため動電学的に動きやすい粒子を生じる。
【００２１】
その後、鍋乾燥、吹付乾燥またはその他の適切な手段により、粒子を乾燥する。電解質または高分子電解質の役割は、粒子が望ましい動電学的方法で反応するよう、電荷の維持を容易にすることである。
【００２２】
析出に備えて、粒子は結合され、適切な誘電性能を有する液体で濡らされる。該液体の１つの実施例は、アイソパー製品である。別の実施例は、フロリナート（Ｆｌｕｏｒｉｎｅｒｔ）の商品名を有する３−Ｍコーポレーションから入手することができる製品である。結合した粒子および液体の範囲は、約２重量％の粒子から約９０重量％の粒子に及ぶ。粒子は、容積基準により、混合物の約２乃至６０％を構成する。
【００２３】
本発明に従ってマスクが用いられ、これが、ａ）動電学的な析出に必要な電気接続、およびｂ）析出された材料から多様な構造を形成するためのパターニングを提供する。図１および図２中のマスク１０は、誘電体材料である第１の層１２、および導電体である第２の層１４を有する。第１の層として好ましい材料には、エポキシ樹脂積層板などの乾燥フォト・レジスト・フィルムがある。第２の層すなわち導電層１４として好ましい材料には、ステンレス鋼、ニッケル、アルミニウム、モリブデンおよびクロムがある。マスクは、基板上にパターニングを提供する開口部１６を有する。マスクは、ここでは単純化のため、１列のみの開口部を有するものとして示す；しかし、典型的には、図６および図７で示すように、多くのそのような列を有する。
【００２４】
マスクは、積層、接着、回転被覆、浸漬被覆により、またはスクリーン印刷と同様のステンシルを通じて、導電性材料１４上に誘電体材料１２を被覆することにより調製することができる。開口部１６は、誘電体の塗工の前に導電性材料上にあってもよく、さもなければ、誘電体による被覆後に孔をあけることができる。
【００２５】
１つの実施形態において、導電層１４は、マスクの誘電層を形作る非導電性の被覆１２により上塗りされる。非導電性の被覆１２は、エポキシ樹脂積層板などの乾燥フォト・レジスト・フィルムでもよい。この被覆１２は、１つの実施形態において、画像形成材を含みえる。たとえばそれは、アクリルを主材料とし、ポリイミドを主材料とし、市販のエポキシを主材料とするＰＷＢはんだマスク被覆、および各種の市販の有機画像形成性のフォトポリマー被覆から選択することができる。適切なポリマーの１つは、ＡＺＰＤＰ１００ＸＴの名称で入手することができる厚膜スピンオン光電性ポリマー、またはノヴァラック（ｎｏｖａｌａｃ）を主材料とするＡＺＰＬＰ−１００であり、いずれもニュージャージー州ブリッジウォーターのクラリアント（Ｃｌａｒｉａｎｔ）から入手可能である。別のポリマーは、フタレックス（Ｆｕｔｕｒｒｅｘ）の商標で入手可能なポリスチレンを主材料とする材料である。この被覆（マスクの誘電層１２）は、シリコン・ウエハのはんだバンプのため、例えば、約１μｍ乃至約２５０μｍなど、少なくとも約１μｍの厚さである。導電層１４は、例えば、約５０μｍ乃至約１ｃｍの厚さである。
【００２６】
マスク１０は、供給者の規格により要求される場合、誘電層１２を形成するポリマーを硬化させるため、例えばボックス・オーブンにおいて硬化にかけられる。
【００２７】
図３および図４に示す方法を行うにあたり、マスク１０は、析出された粒子を受け取る基板２０の表面上に置かれる。図５に図式的に示すように、析出される粒子２４を含む容器３４中の溶液２８の中にマスクされた表面を浸漬する。マスク１０の導電層１４と溶液中に浸漬された対向電極２６との間に電源３０による電圧を加える。
【００２８】
電界の影響下で、溶液中の荷電粒子２４は、導電層１４の露出した領域に引き付けられ、そうして基板２０上に析出し、マスク１０中の開口部１６を充填する。析出後、融解、焼結または硬化（熱、ＵＶ、触媒）により、粒子を基板に融合させることができる。
【００２９】
本発明に従って析出する粒子は、金属、金属合金、ポリマーおよびその他の有機物、セラミック、半導体および無機化合物を含む。例えば、析出する粒子は、前記の米国特許公開公報番号第２００５／０１０６３２９号および出願番号第１０／８８８，６１９号（公開公報番号第２００５／０１００７３５号）において開示されたものを含むがそれらに限定されず、その開示全体が参照により明示的に本書に組み込まれる。本発明に従って、粒子が電荷ディレクターによる処理による影響を受けるようにするため、有機物または無機物の粒子を被覆し、その結果、粒子をそれにより動電学的または静電気的に動きやすくさせることができる。１つの好ましい実施形態において、粒子は、Ｓｎ、Ｓｎ／Ｐｂ、Ｓｎ／Ａｇ／Ｃｕ、Ｓｎ／Ａｇ、Ｃｕ、Ｓｎ／Ａｇ／Ｂｉ、Ｓｎ／Ｂｉ、Ｓｎ／Ｐｂ／Ｂｉまたはその他の金属／合金から選択される。例えば上記のＳｎを主材料とする粒子およびその他の粒子など、この方法により析出される粒子の特徴は、ナノ粉末、μｍ・サイズの丸い粉末、３００μｍまでの大型粒子およびその他を含む。
【００３０】
本発明の方法を行うにあたり、図５に示すように、析出される粒子２４の懸濁液２８の中に、適用されたマスクを有する基板を浸漬する。マスクの導電性の表面１４は、電極として働き、基板に隣接して、浸漬された対向電極２６が存在する。３０による電位が２個の電極の間に加えられ、荷電粒子を基板に向かわせる。正確な液相導電性および粒子の電荷対質量比を提供するよう、懸濁液の性質を設計する。画像コントラストが得られるのは、粒子がマスク上の導電層１４に加えられた電位に引き付けられ、マスクの誘電体の表面１２には引き付けられないためである。マスク上の電荷は、マスク材料への電解質を通じた電荷担体の移動により、蓄積する。
【００３１】
析出の駆動力は、主として、マスクの導電層１４に印加される電位の逆帯電の電気極性と荷電粒子が引き合うことにある。導電層１４を電気接続に取り付けて、導電層と対向電極２６との間に電位が加えられる。基板を粒子懸濁液（動電学的な溶液）２８の中に浸漬する。懸濁液中で浸漬された対向電極２６で、電気回路が完成される。この図５で示す懸濁液の上面に対して基板が垂直的に配列する配置が、１つの実施形態として好ましいものである。
【００３２】
粒子が負の化学的電荷を有するよう処理する場合は、マスク１０の導電層１４を正極とする電位をマスクと対向電極２６との間に加える。代替的に、粒子を正の電荷を有するよう処理する場合は、マスク１０の導電層１４を陰極とする電位をマスクの導電層に加える。例えば、回路の負端子を懸濁液中の対向電極板に取り付け、正端子をマスクの導電層に取り付ける。さもなければ、回路の正端子を懸濁液中の対向電極に取り付け、負端子をマスクの導電層に取り付ける。
【００３３】
懸濁液２８の中の荷電粒子２４は、導電層１４に引き付けられ、導電層１４は、粒子上の電荷と反対の極性の端子として設定される。荷電粒子は、マスクの導電層と対向電極との間の電位により生じた電界を通じて移動する。電極と電圧源の反対の極に取り付けられた対向電極がそれらの間に電位を生じさせることにより、粒子は、マスクの導電性の部分に隣接する基板のマスクされていない部分上の孔１６中に動電学的に析出する。この実施形態において、マスクの誘電層１２にコロナ電荷を加える必要はない。マスクは、機械的かつ静電気的な障壁として機能する。静電荷は、電解質を通じた担体の流れによりマスクの誘電層１２上に蓄積し、これが電界を形作り、これが電気的にマスク中の孔の中へと荷電粒子を進ませる。
【００３４】
この方法は、例えば５０＋／−５０Ｖ乃至５００＋／−５００ＶのＡＣ電位による単一の析出段階を伴う。代替的な実施形態は、析出を引き起こすためにマスクの導電層と対向電極との間に加えられた電位を変えることを伴う。１つの実施形態において、これは、析出の全部または一部の期間において緩慢に上昇する電圧の掃引またはランプを伴う。別の実施形態において、これは、より段階的な方法による電位の増加を伴う。例えば、これは、約５０＋／−５０Ｖ乃至約５００＋／−５００Ｖの電位における第１段階の析出；ならびに、約２００＋／−２００乃至約３００＋／−３００Ｖの電位における第２および第３段階の析出を行うことを伴う。これらの３回の反復は、a）凹部の底への充填；ｂ）凹部の上、さらには非導電層の上までの凹部の充填；およびｃ）既に析出された粒子の上部への過剰充填を伴う３段階の析出に概ね相当する。他の実施形態は、２回乃至数回の範囲の３以外の数の繰り返しによる変形を用いる。この段階的析出は、マスク孔の充填がより整然としているため、析出をより高密度とし、空隙または閉鎖をより少なくすると思われる。
【００３５】
析出方法の他のパラメーターに関して、電位は、正弦波として、またはより好ましくは鋸歯状波として、加えられる。周波数は、約１０乃至１０００Ｈｚ、好ましくは約５０乃至５００Ｈｚ、より好ましくは約７５乃至１５０Ｈｚである。析出のための時間は、約２乃至３０秒の範囲、例えば約５乃至約２０秒の範囲であり、または１つの具体的な実施形態において約８乃至約１５秒の範囲である。基板と対向電極の間の距離は、１つの実施形態において、約５乃至約６ｍｍである。一般命題として、この距離は、約３乃至約１０ｍｍ、最も典型的には、約４乃至約７−ｍｍである。
【００３６】
特定の理論に拘束されることなく、基板の最深の機構上における金属粒子の初期の析出の間、比較的弱い電位は、電位がより強い場合よりも少ない粒子が導電層１４に引き付けられる結果をもたらし、短い時間に機構の中へ非常に多くの粒子を密集させる可能性を減少させると考えられる。電位が初期においてより強い場合、粒子は、機構中に激しく密集し、基板に対してくぼみ開口部を閉鎖し、または過剰な空隙をもたらす可能性がある。初期においてより弱い電位は、それほど激しくなく移動し、その結果、多数の粒子が非導電層中のくぼみに同時に入るよう強いられることなく、粒子が基板上にしっかりと納まることが可能トナーる。
【００３７】
適切な滞留時間の後、基板は、溶液の上面に対して平行とならないよう、垂直または一定の角度で除去される。１つの好ましい実施形態において、基板は、除去の間、垂直面から約１５乃至約７５度の角度にある。静電モードに関連して上述した基板の振動が、動電学的モードに関連して有利であることも認められた。
【００３８】
析出後、基板は選択的に、析出された粒子を含むマスク開口部を下向きにして、すすぎ溶液中の短時間の浸漬により洗浄される。これは、析出と同一の容器中におけるその場での洗浄によっても行うことができ、これは、同時に行われる懸濁液の除去と粒子を含まないすすぎ溶液との交換を要する。
【００３９】
次に、選択的に、析出された粒子に対し静電気クランプを付与するため、基板をコロナ電荷にあてることができる。特に、例えば５乃至７キロボルトの電位を有するコロナ発生器が、コロナ電荷を付与するため基板上を通過する。これは、マスクに加えられた静電気力により、粒子をしかるべき場所に保持するのに役立つ。
【００４０】
懸濁液中の溶媒の性質に応じて、典型的には３０℃乃至６０℃の範囲の上昇した温度に基板を曝すことにより、残存溶媒を完全に乾かす。これにより、はんだ粉末粒子を表面上に有する、図９で図解した種類の基板が生じる。
【００４１】
従って、説明したように、本発明は、導電層１４、誘電層１２およびマスク開口部１６を有するマスク１０を基板に塗工して、マスク開口部１６が形作るマスクされていない表面を有するマスクされた基板を生じること；荷電粒子２４を含む溶液２８中にマスクされた基板を浸漬すること、ならびに、マスクの導電層１４と対向電極２６との間に電位３０を生じさせ、それによりマスク開口部１６中の導電層１４上の露出した表面に荷電粒子２４を動電学的に引き付け、マスク開口部１６中に荷電粒子を析出させることからなる、荷電粒子２４のパターンを基板に塗工することを含む。
【００４２】
次に例えば、標準的なマルチゾーンはんだリフロー炉、または好ましくは、低酸素（＜１００ｐｐｍ、より好ましくは＜２０ｐｐｍ）リフロー炉に置くことにより、はんだをリフローする。基板を下から熱することが好ましい。リフローの間、金属粒子上の被覆は、フラックスとして機能する。吹付けられた液体フラックスを用いるといった付随的なフラックス塗工も、リフローを促進するため使用することができる。マスクは除去され、これにより、表面上にはんだバンプを有する基板が生じる。
【００４３】
異なる方法による本発明のマスクを使用した一層の変形においては、別の印刷ツールが使用され、本発明のマスクは、その印刷ツールに対し、粒子がその中で基板に移転するパターンを形作る。この印刷ツールは、平坦な表面を有する絶縁支持体であり、基板２０の代わりに平坦なツール表面が使用されることを除き、図４で示すものと同様のマスクがそのツールに適用される。典型的な印刷ツールは、ポリイミドやエポキシなどの材料から構成され、約１乃至約２００μｍの厚さと、直径が約１ｃｍ乃至約１００ｃｍの範囲のツール表面寸法を有する。
【００４４】
表面上にマスク１０を有するツールを粒子と液体の混合物に浸し、マスクの導電層と対向電極との間に電位を加えると、その結果、マスクが保護していないツールの部分上すなわち孔１６に粒子が集められる。この方法において、ツール表面は、誘電性流体中で粒子に曝され、この粒子は電気化学的電荷を有し、それによりツール表面上のマスクされていない領域上に大量の粒子を析出させ、それによりマスクされていない領域上の粒子によりパターン化されたツール表面を生じる。遊離した粒子は、純粋な誘電性の液体媒体の塗工により、ツールからすすがれる。この方法は特に、少なくとも約１００μｍ、例えば約１００μｍ乃至約１ｍｍの平均直径を有する金属球体に対して行うときに好結果をもたらす。
【００４５】
粒子がツールからそこに移転するシリコン・ウエハまたはその他の基板は、誘電性流体で前もって濡らしておくことにより準備する。基板は、完全に接地した支持体に取り付ける。
【００４６】
付着した粒子を有するパターン化されたツール表面を電子素子またはその他の基板の表面にしっかりと触れさせ、それにより、パターン化されたツール表面上のパターンが形作る基板パターンによりパターン化されたツール表面からの粒子の量の少なくとも一部を基板の表面に移転することにより、基板への移転は達成される。１つの実施形態においてこれを達成するため、荷電しすすがれたツールをパターン化される基板表面上に配置し、約２０μｍ乃至約３００μｍの間隙が基板をツール表面から分離する。ツールと比較してより低い基板の電荷電位により、粒子は基板に移転し、粒子がツール表面に形作ったのと同一のパターンを保持する。代替的に、マスクの導電層に加えられた電位をこの時点で変更して、基板への移転を促進することができる。あるいは、基板自体が導電性である場合、該移転を促進する電位を基板に加えることができる。
【００４７】
次に、誘電性流体を基板から蒸発させる。例えば、リフロー温度まで基板およびはんだを熱するため炉の中で基板を焼くことを伴う従来のはんだリフロー技術により、はんだは溶解し基板に融合する。
【実施例１】
【００４８】
非導電性の積層板を基板として用いる。はんだマスクで被覆された銅層であり１２５μｍの直径の開口部を有するマスクを調製する。図６および図７は、適用されたマスクを有する基板を例示したものである。析出は、アイソパー、１２０ｇ／ｌの前処理されたはんだ粉末、および０．５ｍｌの１０％バリウム・ペトロネート溶液を含む溶液を用いて、国際公開公報  ＷＯ２００５／０３３３５２号で説明されたのと同様のトナー中で行われる。適用されたマスクを有する基板を、対向電極を有する溶液中に浸漬する。銅層と対向電極の間に２００Ｖの電圧を加える。２０秒後、マスク中の析出開口部は、はんだ粉末により充填される。図８および図９は、はんだ粉末粒子の析出後の基板を示す。
【実施例２】
【００４９】
エポキシ樹脂積層板を有するステンレス鋼導電層からなるマスクを、図１０で示すパターンで、上記の手順により調製した。マスクは、図１１に示すＰＷＢ基板の上に置かれた。上記の手順によりマスクの開口部中にはんだ粉末が析出し、図１２に示す基板上に、はんだ粒子を生じた。これは、狭いピッチ間隔と広い配線幅で析出させることが可能な本発明の能力を説明する。
【００５０】
主として基板に金属粒子を塗工する文脈で本発明の方法および材料を上で説明したが、その方法および材料は、粒子の性質が電気化学的電荷を付与され得るものであることを条件として、非金属粒子の析出にも適用することができる。非金属粉末を伴うそのような方法の実施例は、例えば、平面パネル型表示装置などに使用するための燐光体、ガラス、セラミック、半導体材料の析出を含む。
【００５１】
本発明の要素またはその好ましい実施形態を紹介するとき、冠詞「一つの（ａ，ａｎ）」、「その（ｔｈｅ）」および「上記の（ｓａｉｄ）」は、１または複数の要素が存在することを意味するよう意図する。「からなる（ｃｏｍｐｒｉｓｉｎｇ）」、「含む（ｉｎｃｌｕｄｉｎｇ）」および「有する（ｈａｖｉｎｇ）」の用語は、包含的であり、列挙された要素以外の追加の要素が存在し得ることを意味するよう意図する。
【００５２】
本発明の範囲から逸脱せずに上記に様々の変更を行うことができるため、上記の説明に含まれ添付の図面に示される全ての事項は、包含的であり限定的な意味でないと解釈されるよう意図する。前記は、説明目的のみのために提供された限られた数の実施例に関する。本発明の範囲が添付された請求により決定されることが意図されており、本発明の範囲から逸脱しない上記の実施例の変更が存在する。
【図面の簡単な説明】
【００５３】
【図１】本発明のマスクの概略上面図。
【図２】線２‐２に沿って切った側断面図。
【図３】基板に塗工された本発明のマスクの概略上面図。
【図４】線３‐３に沿って切った側断面図。
【図５】本発明のマスクの使用の概略図。
【図６】基板に塗工された本発明のマスクの写真。
【図７】基板に適用された本発明のマスクの写真。
【図８】マスク中の孔に析出したはんだ金属粒子を有する図６のマスクおよび基板の写真。
【図９】マスク中の孔に析出したはんだ金属粒子を有する図７のマスクおよび基板の写真。
【図１０】本発明のマスクの写真。
【図１１】ＰＷＢ基板に適用された本発明のマスクの写真。
【図１２】図１１のマスクの開口部中へのはんだ粉末析出物の写真。
【符号の説明】
【００５４】
１０      マスク
１２      第１の層
１４      第２の層
１６      開口部
２０      基板
【図１】
2008546182.tif 000003
【図２】
2008546182.tif 000004
【図３】
2008546182.tif 000005
【図４】
2008546182.tif 000006
【図５】
2008546182.tif 000007
【図６】
2008546182.tif 000008
【図７】
2008546182.tif 000009
【図８】
2008546182.tif 000010
【図９】
2008546182.tif 000011
【図１０】
2008546182.tif 000012
【図１１】
2008546182.tif 000013
【図１２】
2008546182.tif 000014
【国際調査報告】
2008546182.tif 000015